(57)【特許請求の範囲】
【請求項１】
養分を放出可能な複数の人工土壌粒子を含む人工土壌培地であって、
前記複数の人工土壌粒子は、養分を保持可能なサブｎｍオーダー乃至サブμｍオーダーの細孔を有する複数のフィラーが集合してなり、前記フィラーの間に養分及び水分を保持可能なサブμｍオーダー乃至サブｍｍオーダーの連通孔が形成されるとともに、植物の栽培期間の異なる段階で夫々の養分を放出するように設定された複数種の人工土壌粒子で構成され、前記細孔に陽イオン及び陰イオン交換能を付与してある人工土壌培地。
【請求項２】
前記複数種の人工土壌粒子は、外部環境の変化に応じて養分を放出するように設定される請求項１に記載の人工土壌培地。
【請求項３】
前記複数種の人工土壌粒子の少なくとも一種は、分解性を有する樹脂で被覆されている請求項１又は２に記載の人工土壌培地。
【請求項４】
前記分解性を有する樹脂は、水溶性樹脂、生分解性樹脂、及び酸分解性樹脂からなる群から選択される少なくとも１つである請求項３に記載の人工土壌培地。
【請求項５】
前記分解性を有する樹脂は、デンプン、セルロース、ペクチン、ゼラチン、寒天、アルギン酸塩、カラギーナン、キサンタンガム、ローカストビーンガム、タラガム、サイリウムシードガム、デキストリン、ポリビニルアルコール、ポリアクリル酸、ポリアクリルアミド、酢酸ビニル、ポリエチレンイミン、ポリアルキレンオキサイド、ポリエチレングリコール、メチルセルロース、カルボキシメチルセルロース、ヒドロキシエチルセルロース、変性デンプン、及び酸化デンプンからなる群から選択される少なくとも１つである請求項３に記載の人工土壌培地。
【請求項６】
前記複数種の人工土壌粒子は、異なる分解性を有する樹脂を用いて造粒されたものである請求項１〜５の何れか一項に記載の人工土壌培地。
【請求項７】
前記複数種の人工土壌粒子は、異なる乾燥条件で乾燥されたものである請求項１〜５の何れか一項に記載の人工土壌培地。
【請求項８】
前記複数種の人工土壌粒子は、０．２〜１０ｍｍの粒径を有する請求項１〜７の何れか一項に記載の人工土壌培地。
【発明の詳細な説明】
【技術分野】
【０００１】
本発明は、植物工場等において利用可能な人工土壌培地に関する。
【背景技術】
【０００２】
近年、生育条件がコントロールされた環境下で野菜等の植物を栽培する植物工場が増加している。これまでの植物工場は、レタス等の葉物野菜の水耕栽培が中心であったが、最近では水耕栽培には向かない根菜類についても植物工場での栽培を試みる動きがある。【０００３】
根菜類等の栽培には、作物の成長段階に合わせて、養分の種類及び施肥量を変える必要があり、夫々の作物の施肥時期に合わせて、元肥、追肥等、作物の収穫までに数回に分けて施肥が行われている。そこで、植物工場で根菜類等を栽培するために使用する人工土壌には、天然土壌と同等の基本性能を備え、さらに、施肥回数等を低減させる等、天然土壌では実現が困難な独自の機能が求められるようになっている。【０００４】
これまでに開発された人工土壌に関連する技術として、生分解性の粉体を含む被膜により肥料粒子を被覆した被覆粒状肥料があった（例えば、特許文献１を参照）。特許文献１の被覆粒状肥料は、土壌中で被膜が徐々に分解するため、養分の溶出パターンを調整することができるとされている。【０００５】
また、テルペン樹脂と熱可撓性樹脂とを含む被膜で被覆された被覆粒状肥料があった（例えば、特許文献２を参照）。特許文献２の被覆粒状肥料は、被膜としてテルペン樹脂及び熱可撓性樹脂を使用することにより、肥料の力学的強度を高めるとともに、養分の初期の溶出を抑制している。【０００６】
また、温度に依存して肥料が溶出する２種類の被覆粒状肥料を含有する肥料組成物があった（例えば、特許文献３を参照）。特許文献３の肥料組成物は、温度較差の存在する栽培環境であっても、養分を適時・適量供給することができるとされている。
【先行技術文献】
【特許文献】
【０００７】
【特許文献１】特開平６−１４４９８１号公報
【特許文献２】特開平１１−６０３６９号公報
【特許文献３】特開２００９−２３４８１１号公報
【発明の概要】
【発明が解決しようとする課題】
【０００８】
人工土壌の開発にあたっては、天然土壌と同等の植物育成力を達成しながら、例えば、栽培対象の植物に対して養分や水分を適切に供給できるコントロール機能が求められる。特に、養分供給量のコントロール機能は、植物に対する施肥の回数の低減や、生産性の高い作物の栽培や、植物の種類に応じた最適な栽培スケジュールを実現するために重要となる。養分を植物の所望の時期に所望の量だけ人工土壌から外部に放出するように、養分の放出特性をコントロールできれば、天然土壌にはない独自の機能を有する付加価値の高い人工土壌を実現することができる。【０００９】
しかしながら、特許文献１及び特許文献２の人工土壌に関する技術は、いずれも肥料粒状体単位で設計を行い、土壌に混合して使用するものであった。微細な肥料粒状体単位の改良だけで、大幅な機能変更や改良を実現し、養分の放出特性を向上させることは困難である。例えば、特許文献１や特許文献２のように、一つの肥料粒状体に異なる種類の被膜を被覆させることで、肥料粒状体単体で養分放出特性に程度差をつけたとしても、肥料粒状体を土壌に混合した場合、肥料粒状体の特性が平均化されるため、肥料粒状体単体としての機能の差異は土壌全体に現われ難くなり、設計どおりの機能が発揮されるとは限らない。【００１０】
また、特許文献３では、温度に依存して肥料が溶出する複数種の肥料粒状体を組み合わせて肥料組成物を構成しているが、植物に必要な養分は、植物の種類や成長段階において種類及び施肥量が異なるため、常に最適に養分供給を行うことは難しく、改善の余地が大きい。【００１１】
本発明は、上記問題点に鑑みてなされたものであり、その目的は、人工土壌粒子を集合してなる人工土壌培地において、栽培対象の植物の成長段階に合わせて適切な種類の養分を放出したり、栽培対象の植物に応じて養分の施肥量を高度にコントロールすることが可能となる技術を提供することである。
【課題を解決するための手段】
【００１２】
上記課題を解決するための本発明に係る人工土壌培地の特徴構成は、
養分を放出可能な複数の人工土壌粒子を含む人工土壌培地であって、
前記複数の人工土壌粒子は、養分を保持可能なサブｎｍオーダー乃至サブμｍオーダーの細孔を有する複数のフィラーが集合してなり、前記フィラーの間に養分及び水分を保持可能なサブμｍオーダー乃至サブｍｍオーダーの連通孔が形成されるとともに、植物の栽培期間の異なる段階で夫々の養分を放出するように設定された複数種の人工土壌粒子で構成され、前記細孔に陽イオン及び陰イオン交換能を付与してあることにある。
【００１３】
本構成の人工土壌培地によれば、植物の栽培期間の異なる段階で夫々の養分を放出するように設定された複数種の人工土壌粒子により人工土壌培地を構成しているため、各種の人工土壌粒子の養分の放出特性が重畳することになり、夫々の人工土壌粒子の養分の放出特性が相互に補完される。さらには、混合した人工土壌粒子の養分の放出特性の違いにより異なる養分を異なる時期に放出させることが可能となる。つまり、植物の栽培期間全体に亘って異なる養分を最適な時期に最適な量だけ放出可能な人工土壌培地が得られる。このように、本構成の人工土壌培地は、単一の肥料粒状体が添加されている人工土壌培地と比較して、植物の成長段階に応じて必要な種類の養分及び放出量を制御できるため、施肥の頻度を低減することができる。また、人工土壌粒子の養分の放出特性を変更することにより、人工土壌粒子からの養分の放出時期や養分の放出量を任意に調整することができるので、栽培対象の植物に応じて適切な養分の供給時期及び養分の供給量が高度に制御された（すなわち、最適な養分の放出スケジュールが設定された）人工土壌培地を実現することが可能となる。
また、本構成の人工土壌培地によれば、細孔に陽イオン及び陰イオン交換能を付与してあることで、人工土壌粒子に植物の育成に必要な養分を担持させることができる。このため、天然土壌と同等の植物育成力を備えた人工土壌培地を実現することが可能となる。
【００１４】
本発明に係る人工土壌培地において、
前記複数種の人工土壌粒子は、外部環境の変化に応じて養分を放出するように設定されることが好ましい。【００１５】
本構成の人工土壌培地によれば、複数種の人工土壌粒子は、外部環境の変化に応じて、養分を放出するように設定されていることから、植物の栽培環境に応じて必要な養分を植物に最適なタイミングで最適な量だけ供給するよう設定することができる。【００１６】
本発明に係る人工土壌培地において、
前記複数種の人工土壌粒子の少なくとも一種は、分解性を有する樹脂で被覆されていることが好ましい。【００１７】
本構成の人工土壌培地によれば、複数種の人工土壌粒子の少なくとも一種は、分解性を有する樹脂で被覆されていることから、外部環境の変化に応じて樹脂が分解して、人工土壌粒子から養分が放出される。従って、植物の栽培環境に応じて必要な養分を植物に最適なタイミングで最適な量だけ供給することができる。【００１８】
本発明に係る人工土壌培地において、
前記分解性を有する樹脂は、水溶性樹脂、生分解性樹脂、及び酸分解性樹脂からなる群から選択される少なくとも１つであることが好ましい。【００１９】
本構成の人工土壌培地によれば、分解性を有する樹脂は、水溶性樹脂、生分解性樹脂、及び酸分解性樹脂からなる群から選択される少なくとも１つであることから、外部環境の変化、例えば、人工土壌培地に供給する水分量、微生物の存在量、植物の根からの根酸の分泌量、リン酸等の肥料成分の濃度等に応じて樹脂が分解する。従って、植物の栽培環境に応じて必要な養分を植物に最適なタイミングで最適な量だけ供給することができる。【００２０】
本発明に係る人工土壌培地において、
前記分解性を有する樹脂は、デンプン、セルロース、ペクチン、ゼラチン、寒天、アルギン酸塩、カラギーナン、キサンタンガム、ローカストビーンガム、タラガム、サイリウムシードガム、デキストリン、ポリビニルアルコール、ポリアクリル酸、ポリアクリルアミド、酢酸ビニル、ポリエチレンイミン、ポリアルキレンオキサイド、ポリエチレングリコール、メチルセルロース、カルボキシメチルセルロース、ヒドロキシエチルセルロース、変性デンプン、及び酸化デンプンからなる群から選択される少なくとも１つであることが好ましい。【００２１】
本構成の人工土壌培地によれば、分解性を有する樹脂は、上記樹脂からなる群から選択される少なくとも１つであることから、外部環境の変化に応じて確実に分解させることができる。従って、植物の栽培環境に応じて必要な養分を植物に最適なタイミングで最適な量だけ確実に供給することができる。また、上記材料は、分解後も無害であるので、環境汚染の虞がない。【００２２】
本発明に係る人工土壌培地において、
前記複数種の人工土壌粒子は、異なる分解性を有する樹脂を用いて造粒されたものであることが好ましい。【００２３】
本構成の人工土壌培地によれば、複数種の人工土壌粒子は、異なる分解性を有する樹脂を用いて造粒されたものであることから、外部環境の変化に応じて異なるタイミングで樹脂が分解し、夫々の人工土壌粒子から養分が放出される。従って、植物の栽培環境に応じて必要な養分を植物に最適なタイミングで最適な量だけ確実に供給することができる。【００２４】
本発明に係る人工土壌培地において、
前記複数種の人工土壌粒子は、異なる乾燥条件で乾燥されたものであることが好ましい。【００２５】
本構成の人工土壌培地によれば、前記複数種の人工土壌粒子は、異なる乾燥条件で乾燥されたものであることから、乾燥条件によって人工土壌粒子の強度が異なるものとなり、その結果、外部環境の変化に応じて異なるタイミングで夫々の人工土壌粒子が崩壊し、養分が放出される。従って、植物の栽培環境に応じて必要な養分を植物に最適なタイミングで最適な量だけ供給することができる。【００３０】
本発明に係る人工土壌培地において、
前記複数種の人工土壌粒子は、０．２〜１０ｍｍの粒径を有することが好ましい。【００３１】
本構成の人工土壌培地によれば、人工土壌粒子の粒径を０．２〜１０ｍｍに設定することにより、特に根菜類の栽培に適した取り扱いの容易な人工土壌とすることができる。
【図面の簡単な説明】
【００３２】
【図１】図１は、複数種の人工土壌粒子を含む本発明の人工土壌培地の概念図である。
【図２】図２は、本発明の人工土壌培地を構成する人工土壌粒子の概念図である。
【図３】図３は、第１実施形態に係る人工土壌培地の説明図である。
【図４】図４は、第２実施形態に係る人工土壌培地の説明図である。
【図５】図５は、第３実施形態に係る人工土壌培地の説明図である。
【図６】図６は、第４実施形態に係る人工土壌培地の説明図である。
【図７】図７は、第５実施形態に係る人工土壌培地の説明図である。
【発明を実施するための形態】
【００３３】
以下、本発明に係る人工土壌培地に関する実施形態を図１〜図７に基づいて説明する。ただし、本発明は、以下に説明する実施形態や図面に記載される構成に限定されることを意図しない。
【００３４】
図１は、複数種の人工土壌粒子５０を含む本発明の人工土壌培地１００の概念図である。ここでは、複数種の人工土壌粒子５０として養分の放出特性の異なる２種の人工土壌粒子で構成された人工土壌培地１００を例示してある。人工土壌粒子５０は、養分を坦持させるための基部１０を備え、基部１０の外表部を被覆する被覆層２０の有無により養分の放出特性を変えている。基部１０に含まれている養分は、外部環境に存在する植物Ｐの育成に必要な水分（アルカリ水、酸性水等も含む）に溶解したり、植物の根から分泌される根酸に溶解したり、養分として坦持されているリン酸等で溶解したりして、基部１０から外部環境に放出される。ここで、「外部環境」とは、人工土壌粒子５０の外側の環境を意図する。また、本明細書では、養分が放出される状態を「養分の放出特性」と規定する。図１に示す人工土壌粒子５０が集合した状態の人工土壌培地１００においては、人工土壌粒子５０の間に形成される空隙Ｓが外部環境に相当する。人工土壌粒子５０は、基部１０内に担持されている養分の状態、及び基部１０から外部環境への養分の放出特性が制御されることで、栽培対象の植物Ｐへの養分の供給時期や供給量を調整することができる。以下、人工土壌粒子５０について詳細に説明する。
【００３５】
〔第一人工土壌粒子〕
図２は、本発明の人工土壌培地１００を構成する人工土壌粒子５０の概念図であり、異なる２つのタイプの人工土壌粒子５０を例示したものである。図２（ａ）の人工土壌粒子５０は、第一のタイプの人工土壌粒子５０であり、基部１０は、複数のフィラー１が集合して粒状に構成された多孔質構造を備えている。第一人工土壌粒子５０は、基部１０内に養分を坦持可能に構成されている。基部１０内の養分は、外部環境の水等に溶解したり、水素イオン等とイオン交換することにより、徐々に放出される。あるいは、基部１０を崩壊可能に構成し、基部１０の崩壊に伴って養分が放出されるように構成してもよい。例えば、植物に供給する水分や、植物の成長に伴って根から分泌する根酸や、基部１０に坦持されている養分のリン酸等により基部１０を崩壊するように構成したり、人工土壌培地１００内に存在する微生物により分解するように構成する。
【００３６】
基部１０中において、複数のフィラー１は、それらが互いに接触していることは必須ではなく、粒子内でバインダー等を介して一定範囲内の相対的な位置関係を維持していれば、複数のフィラー１が集合して粒状に構成したものと考えることができる。基部１０を構成するフィラー１は、表面から内部にかけて多数の細孔２を有する。細孔２は、種々の形態を含む。例えば、フィラー１がゼオライトの場合、当該ゼオライトの結晶構造中に存在する空隙が細孔２であり、フィラー１がハイドロタルサイトの場合、当該ハイドロタルサイトの層構造中に存在する層間が細孔２である。つまり、本発明において「細孔」とは、フィラー１の構造中に存在する空隙部、層間部、空間部等を意図し、これらは「孔状」の形態に限定されるものではない。なお、複数のフィラー１の間には、水分や養分を担持可能なサブμｍオーダー乃至サブｍｍオーダーの連通孔３が形成されている。連通孔３の周囲には細孔２が分散配置されている。
【００３７】
フィラー１の細孔２のサイズは、サブｎｍオーダー乃至サブμｍオーダーとなる。例えば、細孔２のサイズは、０．２〜８００ｎｍ程度に設定可能であるが、フィラー１がゼオライトの場合、当該ゼオライトの結晶構造中に存在する空隙のサイズ（径）は、０．３〜１．３ｎｍ程度である。フィラー１がハイドロタルサイトの場合、当該ハイドロタルサイトの層構造中に存在する層間のサイズ（距離）は、０．３〜３．０ｎｍ程度である。この他に、フィラー１として有機多孔質材料を使用することもでき、その場合の細孔径は、０．１〜０．８μｍ程度となる。フィラー１の細孔２のサイズは、測定対象の状態に応じて、ガス吸着法、水銀圧入法、小角Ｘ線散乱法、画像処理法等を用いて、又はこれらの方法を組み合わせて、最適な方法により測定される。
【００３８】
ところで、天然土壌は、土壌の表面がマイナスイオンに帯電しているため、水に溶解してプラスイオンとなる養分を保持することが可能である（すなわち、保肥性を有する）。しかし、人工土壌は、土壌の表面がマイナスイオンに帯電していないため、それ自体は保肥性を有していない。従って、人工土壌に対して肥料等を添加しても、養分を保持することができずに流失する。そこで、本発明の人工土壌培地１００においては、人工土壌粒子５０が十分な保肥力を有するように、フィラー１としてイオン交換能が付与された材料を使用することが好ましい。
【００３９】
イオン交換能が付与された材料としては、陽イオン交換能が付与された材料、陰イオン交換能が付与された材料、又は両者の混合物を使用することができる。また、イオン交換能を有さない多孔質材料（例えば、高分子発泡体、ガラス発泡体等）を別に用意し、当該多孔質材料の細孔に上記のイオン交換能が付与された材料を圧入や含浸等によって導入し、これをフィラー１として使用することも可能である。陽イオン交換能が付与された材料として、陽イオン交換性鉱物、腐植、及び陽イオン交換樹脂が挙げられる。陰イオン交換能が付与された材料として、陰イオン交換性鉱物、及び陰イオン交換樹脂が挙げられる。
【００４０】
陽イオン交換性鉱物は、例えば、モンモリロナイト、ベントナイト、バイデライト、ヘクトライト、サポナイト、スチブンサイト等のスメクタイト系鉱物、雲母系鉱物、バーミキュライト、ゼオライト等が挙げられる。陽イオン交換樹脂は、例えば、弱酸性陽イオン交換樹脂、強酸性陽イオン交換樹脂が挙げられる。これらのうち、ゼオライト、又はベントナイトが好ましい。陽イオン交換性鉱物及び陽イオン交換樹脂は、二種以上を組み合わせて使用することも可能である。陽イオン交換性鉱物及び陽イオン交換樹脂における陽イオン交換容量は、１０〜７００ｍｅｑ／１００ｇに設定され、好ましくは２０〜７００ｍｅｑ／１００ｇに設定され、より好ましくは３０〜７００ｍｅｑ／１００ｇに設定される。陽イオン交換容量が１０ｍｅｑ／１００ｇ未満の場合、十分に肥料成分を取り込むことができず、取り込まれた肥料成分も灌水等により早期に流失する虞がある。一方、陽イオン交換容量が７００ｍｅｑ／１００ｇを超えるように保肥力を過剰に大きくしても、効果は大きく向上せず、経済的ではない。
【００４１】
陰イオン交換性鉱物は、例えば、ハイドロタルサイト、マナセアイト、パイロオーライト、シェーグレン石、緑青等の主骨格として複水酸化物を有する天然層状複水酸化物、合成ハイドロタルサイト及びハイドロタルサイト様物質、アロフェン、イモゴライト、カオリン等の粘土鉱物が挙げられる。陰イオン交換樹脂は、例えば、弱塩基性陰イオン交換樹脂、強塩基性陰イオン交換樹脂が挙げられる。これらのうち、ハイドロタルサイトが好ましい。陰イオン交換性鉱物及び陰イオン交換樹脂は、二種以上を組み合わせて使用することも可能である。陰イオン交換性鉱物及び陰イオン交換樹脂における陰イオン交換容量は、５〜５００ｍｅｑ／１００ｇに設定され、好ましくは２０〜５００ｍｅｑ／１００ｇに設定され、より好ましくは３０〜５００ｍｅｑ／１００ｇに設定される。陰イオン交換容量が５ｍｅｑ／１００ｇ未満の場合、十分に肥料成分を取り込むことができず、取り込まれた肥料成分も灌水等により早期に流失する虞がある。一方、陰イオン交換容量が５００ｍｅｑ／１００ｇを超えるように保肥力を過剰に大きくしても、効果は大きく向上せず、経済的ではない。
【００４２】
フィラー１として、ゼオライトやハイドロタルサイトのような無機天然鉱物を使用する場合、バインダーを用いて粒状化が行われる。例えば、フィラー１にバインダーや溶媒等を加えて混合し、この原料混合物を造粒機に導入し、転動造粒、流動層造粒、攪拌造粒、圧縮造粒、押出造粒、破砕造粒、溶融造粒、噴霧造粒等の公知の造粒法により、粒子状の基部１０を形成する。また、フィラー１にバインダーを加え、さらに必要に応じて溶媒等を加えて混練し、これを乾燥してブロック状にしたものを、乳鉢及び乳棒、ハンマーミル、ロールクラッシャー等の粉砕手段で適宜粉砕して基部１０とすることも可能である。基部１０は、必要に応じて乾燥及び分級が行われ、人工土壌粒子５０とされる。人工土壌粒子５０の好ましい粒径は、０．２〜１０ｍｍの範囲である。
【００４３】
人工土壌粒子５０を製造するにあたり、人工土壌粒子５０の基部１０に肥料成分を導入するために、造粒を行う原料混合物に肥料成分が添加される。また、人工土壌粒子５０の基部１０に肥料成分を導入する他の方法としては、イオン吸着能を有するフィラー１で人工土壌粒子５０を作製後、人工土壌粒子５０を肥料成分の溶液に浸漬して、肥料成分を人工土壌粒子５０の基部１０に保持させることも可能である。つまり、基部１０に導入された肥料成分は、複数のフィラー１の間に形成される連通孔３にバインダーの固着力によって保持された状態となったり、イオン吸着能があるフィラー１にイオンとして吸着した状態となる。連通孔３及びフィラー１に保持された肥料成分は、外部環境に存在する水や根酸等によって一部の肥料成分が溶解したり、フィラー１に吸着している肥料成分が溶出したりすることにより、外部環境に放出されて植物に利用される。余剰の肥料成分は、連通孔３の周囲に分散配置された細孔２に保持される。従って、人工土壌粒子５０から外部環境への肥料成分の流失は最小限に留まる。人工土壌粒子５０の基部１０に導入する肥料成分は、三大要素である窒素、リン、カリウムの各成分の他、中量要素であるマグネシウム、カルシウム、硫黄の各成分、微量要素である鉄、銅、亜鉛、マンガン、モリブデン、ホウ素、塩素、ケイ酸の各成分が挙げられる。肥料成分の添加量としては、１重量部のフィラー１に対して、０．０１〜１０重量部とすることが好ましい。
【００４４】
人工土壌粒子５０の製造において、フィラー１及び肥料成分にバインダーを混合して造粒を行う際、バインダーの種類及び添加量を適宜設定すると、完成した人工土壌粒子５０の崩壊性を制御することができる。例えば、バインダーに水溶性樹脂や酸分解性樹脂を用いることにより、植物に供給する水や、植物の成長に伴って根から分泌される根酸や、人工土壌粒子５０に坦持されるリン酸等の養分等により水溶性樹脂や酸分解性樹脂が徐々に溶解、及び分解して人工土壌粒子５０を崩壊させることができる。植物の成長に伴って分泌される根酸は、クエン酸を主成分としているため、使用する水溶性樹脂は、クエン酸で分解、及び溶解し易い樹脂を用いることが好ましい。このように構成した人工土壌粒子５０は、植物が生成したクエン酸で容易に崩壊するため、肥料成分を植物の成長に合わせて放出することができる。また、生分解性樹脂のバインダーを用いることにより、微生物等の作用により徐々に崩壊させることができる。これらバインダーは、その添加量を増減させることにより、人工土壌粒子５０の崩壊性を制御することができる。また、これらバインダーを、基部１０の内部補強に使用することで、人工土壌粒子５０の崩壊性を細かく制御することもできる。
【００４５】
バインダーは、有機バインダー又は無機バインダーの何れも使用可能である。有機バインダーは、例えば、エチルセルロースなどの変性セルロース系バインダー；ポリオレフィン系バインダー、ポリビニルアルコール系バインダー、ポリウレタン系バインダー、酢酸ビニル、エチレン酢酸ビニル等の酢酸ビニル系バインダー、ウレタン樹脂、ビニルウレタン樹脂等のウレタン樹脂系バインダー、アクリル樹脂系バインダー、シリコーン樹脂系バインダー等の合成樹脂系バインダー；デンプン、カラギーナン、キサンタンガム、ジェランガム、アルギン酸等の多糖類、ポリアミノ酸、膠等のたんぱく質等の天然物系バインダーが挙げられる。無機バインダーは、例えば、水ガラス等のケイ酸塩系バインダー、リン酸アルミニウム等のリン酸塩系バインダー、ホウ酸アルミニウム等のホウ酸塩系バインダー、セメント等の水硬性バインダーが挙げられる。有機バインダー及び無機バインダーは、二種以上を組み合わせて使用することも可能である。
【００４６】
基部１０を崩壊可能に構成するために使用されるバインダーとしては、水溶性樹脂、生分解性樹脂、及び酸分解性樹脂が挙げられる。生分解性樹脂としては、自然界において、微生物が関与して分解されるものであればよい。生分解性樹脂の例として、バクテリアセルロース等に代表される微生物生産系樹脂；ポリアミノ酸、ポリグルタミン酸、ポリリジン、デンプン、セルロース、キチン・キトサン、カラギーナン、アルギン酸塩、アラビアゴム、ペクチン、ローカストビーンガム、カゼイン、グルテン、コラーゲン、カードラン、プルラン、デキストラン、ゼラチン、リグニン、キサンタンガム、蛋白質、多糖、核酸、タラガム、グアーガム、タマリンドシードガム、サイリウムシードガム、ヒアルロン酸、ポリヒドロキシアルカノエート、変性デンプン等の天然高分子系樹脂；ポリカプロラクトン、ポリ乳酸、ポリグリコール酸、変性ポリビニルアルコール、ポリエチレンテレフタレート共重合体等の化学合成系樹脂等が挙げられる。これらの樹脂は、一種又は二種以上を混合して用いてもよい。
【００４７】
酸分解性樹脂としては、酸で分解するものであればよく、特に、根酸成分であるクエン酸や、肥料成分であるリン酸で分解するものが好ましい。酸分解性樹脂の例として、アルギン酸塩、カラギーナン、ペクチン、アラビアゴム、カルボキシメチルセルロース塩等の天然高分子系樹脂；ポリアミド、アセタール樹脂、塩化ビニリデン樹脂等の合成高分子系樹脂等が挙げられる。これらの樹脂は、一種又は二種以上を混合して用いてもよい。
【００４８】
水溶性樹脂としては、水、酸性水、アルカリ性水に溶解するものであって、各種植物に対して毒性のないものであればよく、上記の生分解性樹脂及び酸分解性樹脂も含まれる。水溶性樹脂の例として、デンプンセルロース、ペクチン、寒天、アルギン酸塩、キサンタンガム、ローカストビーンガム、タラガム、サイリウムシードガム、アラビアゴム、トラガントゴム、トロロアオイー、コンニャク、膠、カゼイン、ゼラチン、卵白、プルラン、デキストラン等の天然高分子系樹脂；可溶性デンプン、カルボキシルデンプン、ジアルデヒドデンプン、カチオンデンプン、ポリエーテル、ポリリンゴ酸、デキストリン、ビスコース、メチルセルロース、エチルセルロース、カルボキシルメチルセルロース、ヒドロキシエチルセルロース、変性デンプン、酸化デンプン、ポリ乳酸等の半合成高分子系樹脂；ポリビニルアルコール、ポリエチレングリコール、ポリプロピレングリコール、ポリアクリルアミド、アクリル酸樹脂、酢酸ビニル系樹脂、尿素樹脂、ウレタン樹脂、ポリビニルアミン、ポリＮ−ビニルピロリドン、ポリビニルエーテル、ポリエチレンオキサイド、無水マレイン酸、ポリマレン酸共重合体、ポリエチレンイミン、ポリアルキレンオキサイド、ポリビニルスルホン酸、ポリビニルアンモニウム、ポリスチレン、ポリスチレンスルホン酸、ポリメタクリル酸、ポリアミン、ポリイミン、ポリベタイン、ポリアミド等の合成高分子系樹脂；ポリリン酸ソーダ等の無機高分子系樹脂等が挙げられるが、好ましくは寒天、アルギン酸塩、ポリビニルアルコール、ポリエチレングリコール、酢酸ビニル、ポリアルキレンオキサイドである。これらはの樹脂は、一種又は二種以上を混合して用いてもよい。
【００４９】
上記水溶性樹脂であって、酸性水に溶解するものとしては、デンプン、セルロース、ペクチン、ゼラチン、寒天、アルギン酸塩、カラギーナン、キサンタンガム、ローカストビーンガム、タラガム、サイリウムシードガム、デキストリン、ポリアミド、尿素樹脂、ウレタン樹脂、ポリスチレン、ポリビニルアルコール、ポリアクリル酸、ポリアクリルアミド、ポリエチレンイミン、ポリアルキレンオキサイド、ポリエチレングリコール、メチルセルロース、カルボキシメチルセルロース、ヒドロキシエチルセルロース、変性デンプン、酸化デンプン等が好ましく、根酸成分であるクエン酸に溶解するものが特に好ましい。
【００５０】
フィラー１が有機多孔質材料である場合、基部１０の形成は、バインダーを用いた上述のフィラー１の粒状化法と同様の方法で行ってもよいが、フィラー１を、当該フィラー１を構成する有機多孔質材料（高分子材料等）の融点以上の温度に加熱し、複数のフィラー１の表面同士を熱融着させて粒状化することにより、基部１０を形成することも可能である。この場合、バインダーを使用しなくても、複数のフィラー１が集合した粒状物を得ることができる。そのような有機多孔質材料として、例えば、ポリエチレン、ポリプロピレン、ポリウレタン、ポリビニルアルコール、セルロース等の有機高分子材料を発泡させた有機高分子発泡体、前記有機高分子材料の粉体を加熱溶融して連続気泡構造を形成した有機高分子多孔質体が挙げられる。基部１０への肥料成分の導入法については、上記肥料成分の導入方法と同様の方法で行うことができる。
【００５１】
基部１０の形成に当たっては、高分子ゲル化剤のゲル化反応を利用することもできる。高分子ゲル化剤のゲル化反応として、例えば、アルギン酸塩、アルギン酸プロピレングルコールエステル、ジェランガム、グルコマンナン、ペクチン、又はカルボキシメチルセルロース（ＣＭＣ）と多価金属イオンとのゲル化反応、カラギーナン、寒天、キサンタンガム、ローカストビーンガム、タラガムなどの多糖類の二重らせん構造化反応によるゲル化反応が挙げられる。このうち、アルギン酸塩と多価金属イオンとのゲル化反応について説明する。例えば、アルギン酸塩の一つであるアルギン酸ナトリウムは、アルギン酸のカルボキシル基がＮａイオンと結合した形態の中性塩である。アルギン酸は水に不溶であるが、アルギン酸ナトリウムは水溶性である。アルギン酸ナトリウム水溶液を多価金属イオン（例えば、Ｃａイオン）の水溶液中に添加すると、アルギン酸ナトリウムの分子間でイオン架橋が起こり、ゲル化が進行する。本実施形態の場合、ゲル化反応は、以下の工程により行うことができる。初めに、アルギン酸塩を水に溶解させてアルギン酸塩水溶液を調製し、アルギン酸塩水溶液にフィラー１を添加し、これを十分攪拌して、アルギン酸塩水溶液中にフィラー１が分散した混合液を形成する。次に、混合液を多価金属イオン水溶液中に滴下し、混合液に含まれるアルギン酸塩を粒状にゲル化させる。その後、ゲル化した粒子を回収して水洗し、十分に乾燥させる。これにより、アルギン酸塩及び多価金属イオンから形成されるアルギン酸塩ゲル化物中にフィラー１が分散した粒状物としての基部１０が得られる。肥料成分の導入は、ゲル化反応を行う前に、アルギン酸水溶液に予め肥料成分を混合しておいてもよいし、基部１０となるゲル化物を生成後、これを肥料成分の溶液に浸漬して肥料成分を基部１０に坦持させてもよい。
【００５２】
ゲル化反応に使用可能なアルギン酸塩は、例えば、アルギン酸ナトリウム、アルギン酸カリウム、アルギン酸アンモニウムが挙げられる。これらのアルギン酸塩は、二種以上を組み合わせて使用することも可能である。アルギン酸塩水溶液の濃度は、０．１〜５重量％とし、好ましくは０．２〜５重量％とし、より好ましくは０．２〜３重量％とする。アルギン酸塩水溶液の濃度が０．１重量％未満の場合、ゲル化反応が起こり難くなり、５重量％を超えると、アルギン酸塩水溶液の粘度が大きくなり過ぎるため、フィラー１を添加した混合液の攪拌や、混合液を多価金属イオン水溶液中に滴下することが困難になる。
【００５３】
アルギン酸塩水溶液を滴下する多価金属イオン水溶液は、アルギン酸塩と反応してゲル化が起きる２価以上の金属イオン水溶液であればよい。そのような多価金属イオン水溶液の例として、塩化カルシウム、塩化バリウム、塩化ストロンチウム、塩化ニッケル、塩化アルミニウム、塩化鉄、塩化コバルト等の多価金属の塩化物水溶液、硝酸カルシウム、硝酸バリウム、硝酸アルミニウム、硝酸鉄、硝酸銅、硝酸コバルト等の多価金属の硝酸塩水溶液、乳酸カルシウム、乳酸バリウム、乳酸アルミニウム、乳酸亜鉛等の多価金属の乳酸塩水溶液、硫酸アルミニウム、硫酸亜鉛、硫酸コバルト等の多価金属の硫酸塩水溶液が挙げられる。これらの多価金属イオン水溶液は、二種以上を組み合わせて使用することも可能である。多価金属イオン水溶液の濃度は、１〜２０重量％とし、好ましくは２〜１５重量％とし、より好ましくは３〜１０重量％とする。多価金属イオン水溶液の濃度が１重量％未満の場合、ゲル化反応が起こり難くなり、２０重量％を超えると、金属塩の溶解に時間が掛かるとともに、過剰の材料を使用することになるため、経済的でない。
【００５４】
アルギン酸塩のゲル化反応により生成した人工土壌粒子５０の崩壊性は、例えば、乾燥温度、乾燥方法、アルギン酸塩の濃度、アルギン酸塩の粘度、多価金属イオン水の濃度を調整することにより制御することができる。例えば、人工土壌粒子５０の崩壊性を高めるために、人工土壌粒子５０の製造条件を以下のように設定する。
（１）粒状物の乾燥温度を１１０〜１５０℃に設定する。
（２）粒状物を乾燥させる際に、加熱乾燥に代えて凍結乾燥を使用する。
（３）粒状物を作製する際に、アルギン酸塩の濃度を０．２乃至１．０重量％以下に設定する。
（４）粒状物を作製する際に、アルギン酸塩の粘度を３００ｃｐｓ以下に設定する。
（５）粒状物を作製する際に、多価金属イオン水溶液の濃度を４％以下に設定する。
（６）粒状物を作製する際に、フィラー１にマイクロバルーン等の独泡剤を用いて、基部１０内に気泡構造を形成させる。
（７）粒状物を低濃度リン酸溶液（例えば、２％溶液）に所定時間浸漬する。
【００５５】
〔第二人工土壌粒子〕
図２（ｂ）の人工土壌粒子５０は、第二のタイプの人工土壌粒子５０であり、基部１０と、養分の放出特性が設定された被覆層２０とを備えている。第二人工土壌粒子５０の基部１０は、図２（ａ）の第一人工土壌粒子５０の基部１０と同様の材質及び構造を有する。従って、第二人工土壌粒子５０の基部１０については、詳細な説明は省略する。
【００５６】
基部１０の外表部には、被覆層２０が形成される。被覆層２０は、基部１０に坦持される養分の放出を制御するためのものであり、例えば、被覆層２０が徐々に分解して、養分を放出するように構成してもよく、被覆層２０に養分が通過可能な微細孔を形成し、養分が徐々に放出するように構成してもよく、また、これら構成を組み合わせてもよい。被覆層２０は、例えば、以下の方法により、基部１０の外表部に形成することができる。先ず、粒状化した基部１０を容器に移し、基部１０の体積（占有容積）の半分程度の水を加え、基部１０に水を浸み込ませる。次に、水を浸み込ませた基部１０を、基部１０を被覆するための樹脂を溶解させた溶液又は樹脂のコロイド溶液（樹脂溶液）に入れ、所定時間撹拌して、基部１０の表面に均一に樹脂を付着させる。樹脂溶液には、顔料、香料、殺菌剤、抗菌剤、消臭剤、殺虫剤等の添加物を混合しておくことも可能である。その後、基部１０の外表部に付着した樹脂を溶融させ、基部１０の外表部付近のフィラー１に樹脂を融着させて被覆層２０を形成する。これにより、基部１０の外表部が被覆層２０で被覆された第二人工土壌粒子５０が完成する。この方法では、基部１０に樹脂溶液を含浸させるため、樹脂溶液中の樹脂の種類及び濃度を調整することにより、基部１０の外表部に形成される被覆層２０の特性を変更することができる。これにより、人工土壌粒子５０の養分の放出特性を調整することができる。また、樹脂溶液の濃度、及び樹脂を溶融させる際の加熱温度を調整することで、被覆層２０に形成する微細孔の構造を制御することが可能となる。得られた人工土壌粒子５０は、必要に応じて、乾燥及び分級が行われ、粒径が調整される。被覆層２０の膜厚は、１０ｎｍ〜１ｍｍに設定され、好ましくは２０ｎｍ〜５００μｍに設定され、より好ましくは３０ｎｍ〜２００μｍに設定される。
【００５７】
被覆層２０に使用可能な樹脂としては、基部１０に坦持されている養分の外部環境への放出を制御できるものであればよく、好ましくは生分解性樹脂、酸分解性樹脂、及び水溶性樹脂であり、第一人工土壌粒子５０に使用したバインダーと同じ生分解性樹脂、酸分解性樹脂、及び水溶性樹脂を用いることができる。例えば、水溶性樹脂として、ポリエチレングリコール、酢酸ビニル系樹脂、ポリビニルアルコール等の合成高分子系樹脂を用いる場合、灌水、根酸、及び養分のリン酸等で被覆層２０が溶解するように、水溶性樹脂の濃度を調整する。また、水溶性樹脂として、デンプン、アルギン酸塩、ポリ乳酸等の生分解性樹脂を用いる場合、微生物等の作用により被覆層２０が徐々に分解するように、水溶性樹脂の組成を調整する。水溶性樹脂で構成された被覆層２０を所望の時期に分解させることにより、人工土壌粒子５０に坦持されている養分を、栽培対象の植物の必要な時期に必要な量だけ放出させることが可能となる。
【００５８】
本発明の人工土壌培地１００を構成する複数種の人工土壌粒子５０は、養分の放出特性が夫々異なるように設定されている。人工土壌粒子５０は、基部１０及び被覆層２０に異なる分解特性を有する樹脂（上記の水溶性樹脂、生分解性樹脂、及び酸分解性樹脂）を用いることにより、養分の放出特性を夫々異なるように設定することが可能となる。図２（ａ）に示す被覆層を有さない第一人工土壌粒子５０は、植物の初期生育期間（育苗期〜成長期初期）に養分を放出（初期放出）する。また、図２（ｂ）に示す被覆層２０を備える第二人工土壌粒子５０は、例えば、水溶性の高い樹脂（高水溶性樹脂）を用いて被覆層２０を形成する場合、被覆層２０が植物の成長期初期に分解が始まるため植物の中期生育期間（成長期初期〜成熟期初期）に養分を放出し、水溶性の低い樹脂（低水溶性樹脂）を用いて被覆層２０を形成する場合、被覆層２０が植物の成長期後期に分解が始まるため植物の後期生育期間（成長期後期〜成熟期）に養分を放出（後期放出）する。養分の放出特性は、人工土壌粒子５０の崩壊性と密接に関連する。そこで、人工土壌粒子５０の崩壊性について、以下の第１実施形態〜第５実施形態を例示しながら説明する。なお、本明細書では、植物の初期生育期間に崩壊する人工土壌粒子５０を易崩壊性とし、植物の後期生育期間に崩壊する人工土壌粒子５０を難崩壊性と規定する。
【００５９】
〔第１実施形態〕
図３は、本発明に係る実施形態であり、第１実施形態の人工土壌培地１００の説明図である。（ａ）及び（ｂ）は、異なる養分放出特性を有する人工土壌粒子５０ａ、５０ｂにより構成される人工土壌培地１００の概略図と、夫々の人工土壌培地１００の養分の放出特性をグラフで示したものである。人工土壌粒子５０ａ、５０ｂの各基部１０の構成は、図２（ａ）に示すものであるため、図３では省略してある。（ｃ）は、（ａ）及び（ｂ）の人工土壌粒子５０ａ、５０ｂを混合したときの対象植物の栽培の経過に伴う人工土壌培地１００の遷移図と、人工土壌培地１００の養分の放出特性をグラフで示したものである。グラフの縦軸は養分の放出量を、横軸は対象とする植物の栽培期間を表している。本実施形態の人工土壌粒子５０は、被覆層を有さない第一人工土壌粒子と被覆層２０を有する第二人工土壌粒子とを夫々使用し、基部１０内に夫々異なるイオン交換能が付与されたフィラー１を使用している。
【００６０】
人工土壌粒子５０ａは、基部１０のフィラー１にゼオライト及びハイドロタルサイトを用いてＫ＋及びＮＯ３−を坦持させるとともに、水に溶解しない合成樹脂系バインダーを用いて造粒したり、高分子ゲル化剤を用いてゲル化することにより基部１０を崩壊しないように構成している。人工土壌粒子５０ａは、基部１０が被覆層で被覆されていないため、図３（ａ）のグラフに示すように、基部１０内に坦持している養分（Ｋ＋及びＮＯ３−）を、植物の初期生育期間に放出する（初期放出）。人工土壌粒子５０ａは、植物の初期生育期間に多くの養分を放出するが、基部１０が崩壊しないため、残りの養分を植物の成長期後期まで徐々に放出する。また、人工土壌粒子５０ａのフィラー１には、ゼオライト及びハイドロタルサイトが用いられていることから、外部からカリウムや硝酸態窒素等の養分を添加した場合、イオン交換能を有するフィラー１に養分をイオン吸着させたりして、細孔２に保持することが可能である。天然土壌の場合、陰イオン交換能を有さないため、硝酸態窒素は、通常、灌水などにより流失してしまうが、本実施形態の人工土壌培地１００は、硝酸態窒素も保持可能である。
人工土壌粒子５０ｂは、基部１０のフィラー１にハイドロタルサイトを用いてＰＯ４３−を坦持させるとともに、水に溶解しない合成樹脂系バインダーを用いて造粒したり、高分子ゲル化剤を用いてゲル化することにより基部１０を崩壊しないように構成し、さらに基部１０を低水溶性樹脂で被覆して被覆層２０を形成している。人工土壌粒子５０ｂは、基部１０が低水溶性樹脂で被覆されていることから、被覆層２０の分解に時間を要し、図３（ｂ）のグラフに示すように、植物の成長期後期に被覆層２０の分解が始まり、養分（ＰＯ４３−）を植物の後期生育期間に外部環境に放出する（後期放出）。人工土壌粒子５０ｂは、被覆膜２０が分解しても基部１０が崩壊しないため、徐々に養分を放出する。
（ｃ）は、上記人工土壌粒子５０を混合した人工土壌培地１００を示している。人工土壌粒子５０ａと、人工土壌粒子５０ｂとを混合したものは、図３（ｃ）のグラフに示すように、植物の初期生育期間に硝酸態窒素及びカリウムを放出して、植物の成長を促し、植物の後期生育期間にリン酸を放出して、植物の成長を増進させる。なお、人工土壌粒子５０ａと、人工土壌粒子５０ｂとの混合比率を適切に調整すれば、栽培対象の植物に最適な養分の放出量を調整することができる。従って、栽培対象の植物に応じて適切な養分の供給時期及び養分の供給量が高度に制御された人工土壌培地１００を実現することが可能となる。
【００６１】
〔第２実施形態〕
図４は、本発明に係る実施形態であり、第２実施形態の人工土壌培地１００の説明図である。（ａ）〜（ｃ）は、異なる養分放出特性を有する人工土壌粒子５０ｃ、５０ｄ、５０ｅにより構成される人工土壌培地１００の概略図と、夫々の人工土壌培地１００の養分の放出特性をグラフで示したものである。人工土壌粒子５０ｃ、５０ｄ、５０ｅの各基部１０の構成は、図２（ａ）に示すものであるため、図４では省略してある。（ｄ）は、（ａ）〜（ｃ）の人工土壌粒子５０ｃ、５０ｄ、５０ｅを混合したときの対象植物の栽培の経過に伴う人工土壌培地１００の遷移図と、人工土壌培地１００の養分の放出特性をグラフで示したものである。グラフの縦軸は養分の放出量を、横軸は対象とする植物の栽培期間を表している。本実施形態の人工土壌粒子５０は、被覆層を有さない第一人工土壌粒子５０のみを使用し、人工土壌粒子５０ｃ、５０ｄ、５０ｅは、基部１０内に夫々異なるイオン交換能が付与されたフィラー１を使用している。
【００６２】
人工土壌粒子５０ｃは、基部１０のフィラー１にゼオライト及びハイドロタルサイトを用いてＫ＋及びＮＯ３−を坦持させるとともに、水に溶解しない合成樹脂系バインダーを用いて造粒したり、高分子ゲル化剤を用いてゲル化することにより基部１０を崩壊しないように構成している。人工土壌粒子５０ｃは、基部１０が被覆層で被覆されていないため、図４（ａ）のグラフに示すように、基部１０内に坦持している養分（Ｋ＋及びＮＯ３−）の初期放出を開始する。人工土壌粒子５０ｃは、植物の初期生育期間に多くの養分を放出するが、基部１０が崩壊しないため、残りの養分を植物の成長期後期まで徐々に放出する。また、人工土壌粒子５０ｃのフィラー１には、ゼオライト及びハイドロタルサイトが用いられていることから、外部からカリウムや硝酸態窒素等の養分を添加した場合、イオン交換能を有するフィラー１に養分をイオン吸着させたりして、細孔２に保持することが可能である。天然土壌の場合、陰イオン交換能を有さないため、硝酸態窒素は、通常、灌水などにより流失してしまうが、本実施形態の人工土壌培地１００は、硝酸態窒素も保持可能である。
人工土壌粒子５０ｄは、基部１０のフィラー１にゼオライトを用いてＣａ２＋を坦持させるとともに、バインダーに高水溶性樹脂を用いて造粒したり、濃度を調整した高分子ゲル化剤を用いてゲル化すること等により基部１０を易崩壊性に構成している。人工土壌粒子５０ｄは、図４（ｂ）のグラフに示すように、基部１０が被覆層で被覆されていないため、養分（Ｃａ２＋）の初期放出を開始し、さらに基部１０が易崩壊性であるため、植物の成長期初期に人工土壌粒子５０ｄが崩壊して、残りの養分を植物の成長期に外部環境に放出する。
人工土壌粒子５０ｅは、基部１０のフィラー１にハイドロタルサイトを用いてＰＯ４３−を坦持させるとともに、バインダーに低水溶性樹脂を用いて造粒したり、濃度を調整した高分子ゲル化剤を用いてゲル化すること等により基部１０を難崩壊性に構成している。人工土壌粒子５０ｅは、図４（ｃ）のグラフに示すように、基部１０が被覆層で被覆されていないため、養分（ＰＯ４３−）の初期放出を開始し、さらに基部１０が難崩壊性であるため、植物の成長期後期に人工土壌粒子５０ｅが崩壊して、残りの養分を植物の成熟期に外部環境に放出する。
（ｄ）は、上記人工土壌粒子５０を混合した人工土壌培地１００を示している。人工土壌粒子５０ｃと、人工土壌粒子５０ｄと、人工土壌粒子５０ｅとを混合したものは、図４（ｄ）のグラフに示すように、植物の初期生育期間に硝酸態窒素、カリウム、カルシウム、リン酸を放出して、植物の成長を促す。また、植物の成長期にカルシウムの放出量を増加させ、さらに、植物の成熟期にリン酸の放出量を増加させることにより、植物の成長を増進させる。なお、人工土壌粒子５０ｃと、人工土壌粒子５０ｄと、人工土壌粒子５０ｅとの混合比率を適切に調整すれば、栽培対象の植物に最適な養分の放出量を調整することができる。従って、栽培対象の植物に応じて適切な養分の供給時期及び養分の供給量が高度に制御された人工土壌培地１００を実現することが可能となる。また、人工土壌粒子５０ｄ及び５０ｅは、水溶性樹脂を混合して造粒したものであるから、植物への灌水量を変更することにより、基部１０の崩壊時期を調整することが可能となる。
【００６３】
〔第３実施形態〕
図５は、本発明に係る実施形態であり、第３実施形態の人工土壌培地１００の説明図である。（ａ）及び（ｂ）は、異なる養分放出特性を有する人工土壌粒子５０ｆ、５０ｇにより構成される人工土壌培地１００の概略図と、夫々の人工土壌培地１００の養分の放出特性をグラフで示したものである。人工土壌粒子５０ｆ、５０ｇの各基部１０の構成は、図２（ａ）に示すものであるため、図５では省略してある。（ｃ）は、（ａ）及び（ｂ）の人工土壌粒子５０ｆ、５０ｇを混合したときの対象植物の栽培の経過に伴う人工土壌培地１００の遷移図と、人工土壌培地１００の養分の放出特性をグラフで示したものである。グラフの縦軸は養分の放出量を、横軸は対象とする植物の栽培期間を表している。本実施形態の人工土壌粒子５０は、被覆層２０を有する第二人工土壌粒子５０のみを使用し、人工土壌粒子５０ｆ、５０ｇは、基部１０内に夫々異なるイオン交換能が付与されたフィラー１を使用し、夫々異なる性質の水溶性樹脂で被覆されて被覆層２０が形成されている。
【００６４】
人工土壌粒子５０ｆは、基部１０のフィラー１にハイドロタルサイトを用いてＮＯ３−を坦持させるとともに、水に溶解しない合成樹脂系バインダーを用いて造粒したり、高分子ゲル化剤を用いてゲル化することにより基部１０を崩壊しないように構成し、さらに基部１０を低水溶性樹脂で被覆して被覆層２０を形成している。人工土壌粒子５０ｆは、基部１０が低水溶性樹脂で被覆されていることから、被覆層２０の分解に時間を要し、図５（ａ）のグラフに示すように、植物の成長期後期に被覆層２０の分解が始まり、養分（ＮＯ３−）の後期放出が開始する。人工土壌粒子５０ｆは、被覆膜２０が分解しても基部１０が崩壊しないため、徐々に養分を放出する。また、人工土壌粒子５０ｆのフィラー１には、ハイドロタルサイトが用いられていることから、外部から硝酸態窒素等の養分を添加した場合、イオン交換能を有するフィラー１に養分をイオン吸着させたりして、細孔２に保持することが可能である。
人工土壌粒子５０ｇは、基部１０のフィラー１にゼオライトを用いてＫ＋を坦持させるとともに、水に溶解しない合成樹脂系バインダーを用いて造粒したり、高分子ゲル化剤を用いてゲル化することにより基部１０を崩壊しないように構成し、さらに基部１０を高水溶性樹脂で被覆して被覆層２０を形成している。人工土壌粒子５０ｇは、基部１０が高水溶性樹脂で被覆されていることから、被覆層２０が灌水や根酸等により容易に分解するため、図５（ｂ）のグラフに示すように、植物の成長期初期に被覆層２０の分解が始まり、養分（Ｋ＋）を、植物の中期生育期間に放出する（中期放出）。人工土壌粒子５０ｇは、被覆膜２０が分解しても基部１０が崩壊しないため、徐々に養分を放出する。また、人工土壌粒子５０ｇのフィラー１には、ゼオライトが用いられていることから、外部からカリウム等の養分を添加した場合、イオン交換能を有するフィラー１に養分をイオン吸着させたりして、細孔２に保持することが可能である。
（ｃ）は、上記人工土壌粒子５０を混合した人工土壌培地１００を示している。人工土壌粒子５０ｆと、人工土壌粒子５０ｇとを混合したものは、図５（ｃ）のグラフに示すように、植物の中期生育期間にカリウムを放出し、植物の後期生育期間に硝酸態窒素を放出する。なお、人工土壌粒子５０ｆと、人工土壌粒子５０ｇとの混合比率を適切に調整すれば、栽培対象の植物に最適な養分の放出量を調整することができる。従って、栽培対象の植物に応じて適切な養分の供給時期及び養分の供給量が高度に制御された人工土壌培地１００を実現することが可能となる。本実施形態では、被覆層２０の分解速度を変えることにより、人工土壌粒子５０の養分の放出特性を調整しているが、被覆層２０に養分が通過可能な微細孔を形成し、この微細孔のサイズ及び孔数を設定により、養分の放出特性を調整してもよい。
【００６５】
〔第４実施形態〕
図６は、本発明に係る実施形態であり、第４実施形態の人工土壌培地１００の説明図である。（ａ）及び（ｂ）は、異なる養分放出特性を有する人工土壌粒子５０ｈ、５０ｉにより構成される人工土壌培地１００の概略図と、夫々の人工土壌培地１００の養分の放出特性をグラフで示したものである。人工土壌粒子５０ｈ、５０ｉの各基部１０の構成は、図２（ａ）に示すものであるため、図６では省略してある。（ｃ）は、（ａ）及び（ｂ）の人工土壌粒子５０ｈ、５０ｉを混合したときの対象植物の栽培の経過に伴う人工土壌培地１００の遷移図と、人工土壌培地１００の養分の放出特性をグラフで示したものである。グラフの縦軸は養分の放出量を、横軸は対象とする植物の栽培期間を表している。本実施形態では、人工土壌粒子５０ｈ及び人工土壌粒子５０ｉは、被覆層２０を有する第二人工土壌粒子と被覆層を有さない第一人工土壌粒子とを夫々使用し、基部１０内に夫々異なるイオン交換能が付与されたフィラー１を使用している。
【００６６】
人工土壌粒子５０ｈは、基部１０のフィラー１にゼオライト及びハイドロタルサイトを用いてＫ＋及びＮＯ３−を坦持させるとともに、水に溶解しない合成樹脂系バインダーを用いて造粒したり、高分子ゲル化剤を用いてゲル化することにより基部１０を崩壊しないように構成し、さらに基部１０を高水溶性樹脂で被覆して被覆層２０を形成している。人工土壌粒子５０ｈは、基部１０が高水溶性樹脂で被覆されていることから、被覆層２０が灌水や根酸等により容易に分解するため、図６（ａ）のグラフに示すように、植物の成長期初期に被覆層２０の分解が始まり、養分（Ｋ＋及びＮＯ３−）の中期放出が開始する。人工土壌粒子５０ｈは、被覆膜２０が分解しても基部１０が崩壊しないため、徐々に養分を放出する。また、人工土壌粒子５０ｈのフィラー１には、ゼオライト及びハイドロタルサイトが用いられていることから、外部からカリウムや硝酸態窒素等の養分を添加した場合、イオン交換能を有するフィラー１に養分をイオン吸着させたりして、細孔２に保持することが可能である。
人工土壌粒子５０ｉは、基部１０のフィラー１にハイドロタルサイトを用いてＰＯ４３−を坦持させるとともに、バインダーに低水溶性樹脂を用いて造粒したり、濃度を調整した高分子ゲル化剤を用いてゲル化すること等により基部１０を難崩壊性に構成している。人工土壌粒子５０ｉは、図６（ｂ）のグラフに示すように、基部１０が被覆層で被覆されていないため、養分（ＰＯ４３−）の初期放出を開始し、さらに基部１０が難崩壊性であるため、植物の成長期後期に人工土壌粒子５０ｉが崩壊して、残りの養分を植物の成熟期に外部環境に放出する。
（ｃ）は、上記人工土壌粒子５０を混合した人工土壌培地１００を示している。人工土壌粒子５０ｈと、人工土壌粒子５０ｉとを混合したものは、図６（ｃ）のグラフに示すように、植物の初期生育期間にリン酸を放出して、植物の成長を促す。さらに、植物の中期生育期間に硝酸態窒素及びカリウムの放出を開始するとともに、植物の成熟期にリン酸の放出量を増加させて、植物の成長を増進させる。なお、人工土壌粒子５０ｈと、人工土壌粒子５０ｉとの混合比率を適切に調整すれば、栽培対象の植物に最適な養分の放出量を調整することができる。従って、栽培対象の植物に応じて適切な養分の供給時期及び養分の供給量が高度に制御された人工土壌培地１００を実現することが可能となる。
【００６７】
〔第５実施形態〕
図７は、本発明に係る実施形態であり、第５実施形態の人工土壌培地１００の説明図である。（ａ）及び（ｂ）は、異なる養分放出特性を有する人工土壌粒子５０ｊ、５０ｋにより構成される人工土壌培地１００の概略図と、夫々の人工土壌培地１００の養分の放出特性をグラフで示したものである。人工土壌粒子５０ｊ、５０ｋの各基部１０の構成は、図２（ａ）に示すものであるため、図７では省略してある。（ｃ）は、（ａ）及び（ｂ）の人工土壌粒子５０ｊ、５０ｋを混合したときの対象植物の栽培の経過に伴う人工土壌培地１００の遷移図と、人工土壌培地１００の養分の放出特性をグラフで示したものである。グラフの縦軸は養分の放出量を、横軸は対象とする植物の栽培期間を表している。本実施形態の人工土壌粒子５０は、被覆層２０を有する第二人工土壌粒子５０のみを使用し、人工土壌粒子５０ｊ、５０ｋは、基部１０内にイオン交換能が付与されていないフィラー１を使用し、夫々異なる性質の水溶性樹脂で被覆されて被覆層２０が形成されている。
【００６８】
人工土壌粒子５０ｊは、基部１０のフィラー１にカオリンクレーを用いてＫＮＯ３の養分を保持させるとともに、バインダーに低水溶性樹脂を用いて造粒したり、濃度を調整した高分子ゲル化剤を用いてゲル化すること等により基部１０を難崩壊性に構成し、さらに基部１０を高水溶性樹脂で被覆して被覆層２０を形成している。人工土壌粒子５０ｊは、基部１０が高水溶性樹脂で被覆されていることから、被覆層２０が灌水や根酸等により容易に分解するため、図７（ａ）のグラフに示すように、植物の成長期初期に被覆層２０の分解が始まり、養分（Ｋ＋、ＮＯ３−）の中期放出を開始し、さらに基部１０が難崩壊性であるため、植物の成長期後期に人工土壌粒子５０ｊが崩壊して、残りの養分を植物の成熟期に外部環境に放出する。
人工土壌粒子５０ｋは、基部１０のフィラー１にカオリンクレーを用いて（ＮＨ４）３ＰＯ４の養分を保持させるとともに、水に溶解しない合成樹脂系バインダーを用いて造粒したり、高分子ゲル化剤を用いてゲル化することにより基部１０を崩壊しないように構成し、さらに基部１０を低水溶性樹脂で被覆して被覆層２０を形成している。人工土壌粒子５０ｋは、基部１０が低水溶性樹脂で被覆されていることから、被覆層２０の分解に時間を要し、図７（ｂ）のグラフに示すように、植物の成長期後期に被覆層２０の分解が始まり、養分（ＮＨ４＋、ＰＯ４３−）の後期放出が開始する。人工土壌粒子５０ｋは、被覆層２０が分解しても基部１０が崩壊しないため、徐々に養分を放出する。人工土壌粒子５０ｊ及び人工土壌粒子５０ｋは、フィラー１にイオン交換能を有していないカオリンクレーを用いているため、図７（ｂ）のグラフに示すように、イオン交換能を有するフィラー１を用いた場合と比較すると、養分の放出速度が速くなる。
（ｃ）は、上記人工土壌粒子５０を混合した人工土壌培地１００を示している。人工土壌粒子５０ｊと、人工土壌粒子５０ｋとを混合したものは、図７（ｃ）のグラフに示すように、植物の中期生育期間に硝酸態窒素及びカリウムを放出して植物の生長を促し、植物の後期生育期間にアンモニア態窒素及びリン酸を放出して、植物の成長を増進させる。なお、人工土壌粒子５０ｊと、人工土壌粒子５０ｋとの混合比率を適切に調整すれば、栽培対象の植物に最適な養分の放出量を調整することができる。従って、栽培対象の植物に応じて適切な養分の供給時期及び養分の供給量が高度に制御された人工土壌培地１００を実現することが可能となる。本実施形態の人工土壌粒子５０は、フィラー１にイオン交換能を付与した材料を使用していないため、被覆層２０が分解した後、養分の放出量を一度に増加させて、その放出期間を短く設定することが可能である。
【実施例】
【００６９】
本発明の人工土壌培地について、異なる養分放出特性を有する複数の人工土壌粒子で構成された人工土壌培地を評価する試験を実施した。試験結果を以下に説明する。【００７０】
＜人工土壌粒子の作製＞
（１）粒状物（人工土壌粒子の基部）の作製（実施例１〜１３、比較例）
下記の表１〜３に記載される配合（重量部）に従って、フィラーとしての陽イオン交換性鉱物であるゼオライト、陰イオン交換性鉱物であるハイドロタルサイト、又は非イオン交換性鉱物であるカオリンクレーをアルギン酸ナトリウム０．５％水溶液に添加し、ミキサー（ＳＭ−Ｌ５７：三洋電機株式会社製）を用いて３分間撹拌し、混合液を作製した。得られた混合液を、多価金属イオン水溶液である５％塩化カルシウム水溶液に滴下してゲル化物を生成した。生成したゲル化物を溶液から回収し、洗浄した後、５５℃の乾燥機中で２４時間乾燥させて、実施例１〜１３の粒状物（人工土壌粒子の基部）、及び比較例の人工土壌粒子を作製した。このうち、実施例１２は、上記ゲル化物を洗浄後、１５０℃の乾燥機中で２４時間乾燥させたものをそのまま人工土壌粒子とした。実施例１３は、上記ゲル化物を洗浄後、凍結乾燥にて乾燥させたものをそのまま人工土壌粒子とした。実施例１２及び実施例１３は乾燥方法が異なるものであるが、夫々の乾燥を行うことにより、人工土壌粒子の基部は易崩壊性となった。養分の人工土壌粒子への導入は、フィラーに陽イオン交換性鉱物のゼオライト又は陰イオン交換性鉱物のハイドロタルサイトを用いる場合、人工土壌粒子を夫々の肥料成分の溶液に浸漬して、肥料成分をフィラーに坦持させた。フィラーに非イオン交換性鉱物であるカオリンクレーを用いる場合は、肥料成分をアルギン酸ナトリウム水溶液に添加して人工土壌粒子を作製し、人工土壌粒子内に保持させた。【００７１】
（２）被覆層の形成（実施例１〜１１）
表１〜３に記載される配合（重量部）に従って、粒状物の外表部に被覆層を形成した。以下に、各実施例における被覆層の形成方法を説明する。
実施例１：被覆層を形成するための樹脂としてポリアルキレンオキサイド（住友精化株式会社製  アクアコーク（登録商標））の２０％エタノール溶解液に粒状物を常温で１時間含浸させた後、８０℃で２４時間乾燥させてポリアルキレンオキサイドで被覆した人工土壌粒子（養分：ＰＯ４３−）を作製した。
実施例２：被覆層を形成するための樹脂としてポリエチレングリコール（和光純薬工業株式会社製、分子量：２０００）の２０％水溶液に粒状物を常温で１時間含浸させた後、８０℃で２４時間乾燥させてポリエチレングリコールで被覆した人工土壌粒子（養分：ＰＯ４３−）を作製した。
実施例３：被覆層を形成するための樹脂としてポリビニルアルコール（電気化学工業株式会社製  デンカポバール（登録商標）Ｋ−０５）の４０％水溶液に粒状物を常温で１時間含浸させた後、８０℃で２４時間乾燥させてポリビニルアルコールで被覆した人工土壌粒子（養分：ＰＯ４３−）を作製した。
実施例４：被覆層を形成するための樹脂として酢酸ビニル（河口株式会社製  布用手芸ボンド）の２０％エマルジョン水溶液に粒状物を常温で１時間含浸させた後、８０℃で２４時間乾燥させて酢酸ビニルで被覆した人工土壌粒子（養分：ＰＯ４３−）を作製した。
実施例５：被覆層を形成するための樹脂として寒天（和光純薬工業株式会社製）の８０℃、１％溶解液に粒状物を常温で１時間含浸させた後、８０℃で２４時間乾燥させて寒天で被覆した人工土壌粒子（養分：ＰＯ４３−）を作製した。
実施例６：被覆層を形成するための樹脂としてアルギン酸ナトリウム（和光純薬工業株式会社製）の１％水溶液に粒状物を常温で１時間含浸させた後、５％塩化カルシウム水溶液に浸漬してゲル化させ、５５℃で２４時間乾燥させてアルギン酸で被覆した人工土壌粒子（養分：ＰＯ４３−）を作製した。
実施例７：被覆層を形成するための樹脂として高グルロン酸アルギン酸（株式会社キミカ社製  キミカアルギンＩ−３Ｇ）の２％水溶液に粒状物を常温で１時間含浸させた後、５％塩化カルシウム水溶液に浸漬してゲル化させ、５５℃で２４時間乾燥させて高グルロン酸アルギン酸で被覆した人工土壌粒子（養分：ＰＯ４３−）を作製した。
実施例８：（１）被覆層を形成するための樹脂としてポリエチレングリコールの２０％水溶液に粒状物を常温で１時間含浸させた後、８０℃で２４時間乾燥させてポリエチレングリコールで被覆した人工土壌粒子（養分：Ｃａ２＋）を作製した。（２）被覆層を形成するための樹脂としてポリビニルアルコールの４０％水溶液に粒状物を常温で１時間含浸させた後、８０℃で２４時間乾燥させてポリビニルアルコールで被覆した人工土壌粒子（養分：ＰＯ４３−）を作製した。
実施例９：（１）被覆層を形成するための樹脂としてポリエチレングリコールの２０％水溶液に粒状物を常温で１時間含浸させた後、８０℃で２４時間乾燥させてポリエチレングリコールで被覆した人工土壌粒子（養分：Ｋ＋）を作製した。（２）被覆層を形成するための樹脂としてポリビニルアルコールの４０％水溶液に粒状物を常温で１時間含浸させた後、８０℃で２４時間乾燥させてポリビニルアルコールで被覆した人工土壌粒子（養分：ＮＯ３−）を作製した。
実施例１０：（１）被覆層を形成するための樹脂としてポリエチレングリコールの２０％水溶液に粒状物を常温で１時間含浸させた後、８０℃で２４時間乾燥させてポリエチレングリコールで被覆した人工土壌粒子（養分：Ｋ＋）を作製した。（２）被覆層を形成するための樹脂としてポリエチレングリコールの２０％水溶液に粒状物を常温で１時間含浸させた後、８０℃で２４時間乾燥させてポリエチレングリコールで被覆した人工土壌粒子（養分：ＮＯ３−）を作製した。（３）被覆層を形成するための樹脂としてポリビニルアルコールの４０％水溶液に粒状物を常温で１時間含浸させた後、８０℃で２４時間乾燥させてポリビニルアルコールで被覆した人工土壌粒子（養分：ＰＯ４３−）を作製した。
実施例１１：（１）被覆層を形成するための樹脂としてポリエチレングリコールの２０％水溶液に粒状物を常温で１時間含浸させた後、８０℃で２４時間乾燥させてポリエチレングリコールで被覆した人工土壌粒子（養分：Ｋ＋、ＮＯ３−）を作製した。（２）被覆層を形成するための樹脂としてポリビニルアルコールの４０％水溶液に粒状物を常温で１時間含浸させた後、８０℃で２４時間乾燥させてポリビニルアルコールで被覆した人工土壌粒子（養分：ＮＨ４＋、ＰＯ４３−）を作製した。
【００７２】
【表１】
0006043368.tif 000002
【００７３】
【表２】
0006043368.tif 000003
【００７４】
【表３】
0006043368.tif 000004
【００７５】
表１〜３の実施例１〜１３及び比較例の結果を以下に示す。
（１）実施例１、実施例３、及び実施例４
硝酸態窒素及びカリウムを坦持させた人工土壌粒子は被覆層を有さないため、植物の初期生育期間に硝酸態窒素及びカリウムを放出した。また、リン酸を坦持させた人工土壌粒子は低水溶性樹脂で被覆されているため、水分により植物の成長期後期に被覆層が分解し、植物の後期生育期間にリン酸を放出した。
（２）実施例２
硝酸態窒素及びカリウムを坦持させた人工土壌粒子は被覆層を有さないため、植物の初期生育期間に硝酸態窒素及びカリウムを放出した。また、リン酸を坦持されている人工土壌粒子は高水溶性樹脂で被覆されているため、水分により植物の成長期初期に被覆層が分解し、植物の中期生育期間にリン酸を放出した。
（３）実施例５
硝酸態窒素及びカリウムを坦持させた人工土壌粒子は被覆層を有さないため、植物の初期生育期間に硝酸態窒素及びカリウムを放出した。また、リン酸を坦持されている人工土壌粒子は生分解性樹脂で被覆されているため、微生物により植物の成長期初期に被覆層が分解し、植物の中期生育期間にリン酸を放出した。
（４）実施例６
硝酸態窒素及びカリウムを坦持させた人工土壌粒子は被覆層を有さないため、植物の初期生育期間に硝酸態窒素及びカリウムを放出した。また、リン酸を坦持させた人工土壌粒子は酸分解性樹脂（リン酸分解性樹脂）で被覆されているため、担持しているリン酸により植物の成長期初期に被覆層が分解し、植物の中期生育期間にリン酸を放出した。
（５）実施例７
硝酸態窒素及びカリウムを坦持させた人工土壌粒子は被覆層を有さないため、植物の初期生育期間に硝酸態窒素及びカリウムを放出した。また、リン酸を坦持させた人工土壌粒子は被覆層の高グルロン酸アルギン酸がリン酸溶解特性を有しているため、坦持しているリン酸により植物の成長期初期に被覆層が分解し、植物の中期生育期間にリン酸を放出した。
（６）実施例８
硝酸態窒素及びカリウムを坦持した人工土壌粒子は被覆層を有さないため、植物の初期生育期間に硝酸態窒素及びカリウムを放出した。カルシウムを坦持させた人工土壌粒子は高水溶性樹脂で被覆されているため、水分により植物の成長期初期に被覆層が分解し、植物の中期生育期間にカルシウムを放出した。さらにリン酸を坦持させた人工土壌粒子は低水溶性樹脂で被覆されているため、水分により植物の成長期後期に被覆層が分解し、植物の後期生育期間にリン酸を放出した。
（７）実施例９
カリウムを坦持させた人工土壌粒子は高水溶性樹脂で被覆されているため、水分により植物の成長期初期に被覆層が分解し、植物の中期生育期間にカリウムを放出した。また、硝酸態窒素を坦持させた人工土壌粒子は低水溶性樹脂で被覆されているため、水分により植物の成長期後期に被覆層が分解し、植物の後期生育期間に硝酸態窒素を放出した。
（８）実施例１０
硝酸態窒素及びカリウムを坦持した人工土壌粒子は高水溶性樹脂で被覆されているため、水分により植物の成長期初期に被覆層が分解し、植物の中期生育期間に硝酸態窒素及びカリウムを放出した。リン酸を坦持させた人工土壌粒子は低水溶性樹脂で被覆されているため、水分により植物の成長期後期に被覆層が分解し、植物の後期生育期間にリン酸を放出した。
（９）実施例１１
硝酸態窒素及びカリウムを坦持した人工土壌粒子は高水溶性樹脂で被覆されているため、水分により植物の成長期初期に被覆層が分解し、植物の中期生育期間に硝酸態窒素及びカリウムを放出した。アンモニア態窒素及びリン酸を坦持させた人工土壌粒子は低水溶性樹脂で被覆されているため、水分により植物の成長期後期に被覆層が分解し、植物の後期生育期間にアンモニア態窒素及びリン酸を放出した。実施例１１は、フィラーに非イオン交換性鉱物であるカオリンクレーを使用しているため、他の実施例と比較して、養分の放出速度は、若干速くなった。
（１０）実施例１２
硝酸態窒素及びカリウムを坦持させた人工土壌粒子は被覆層を有さないため、植物の初期生育期間に硝酸態窒素及びカリウムを放出した。また、リン酸を坦持させた人工土壌粒子は、被覆層を有さず、さらに基部が易崩壊性に構成されているため、植物の初期生育期間にリン酸の放出を開始し、植物の中期生育期間に放出が終了した。
（１１）実施例１３
硝酸態窒素及びカリウムを坦持させた人工土壌粒子は被覆層を有さないため、植物の初期生育期間に硝酸態窒素及びカリウムを放出した。また、リン酸を坦持させた人工土壌粒子は、被覆層を有さず、さらに基部が易崩壊性に構成されているため、植物の中期生育期間にリン酸の放出を開始し、植物の中期生育期間に放出が終了した。
（１２）比較例
硝酸態窒素、カリウム及びリン酸を坦持させた人工土壌粒子は被覆層を有さないため、植物の初期生育期間に硝酸態窒素、カリウム及びリン酸を放出した。つまり、比較例では全ての養分を同じ時期に放出した。【００７６】
上記結果から、本発明の人工土壌培地は、栽培対象の植物の成長段階に合わせて適切な種類の養分を、適切な量だけ供給することができることが明らかとなった。
【産業上の利用可能性】
【００７７】
本発明の人工土壌培地は、植物工場等で行われる植物の栽培に利用可能であるが、その他の用途として、施設園芸用土壌培地、緑化用土壌培地、成型土壌培地、土壌改良剤、インテリア用土壌培地等にも利用可能である。
【符号の説明】
【００７８】
１        フィラー
２        細孔
１０      基部
２０      被覆層
５０      人工土壌粒子
１００    人工土壌培地
【図１】
0006043368.tif 000005
【図２】
0006043368.tif 000006
【図３】
0006043368.tif 000007
【図４】
0006043368.tif 000008
【図５】
0006043368.tif 000009
【図６】
0006043368.tif 000010
【図７】
0006043368.tif 000011